(57)【要約】【課題】建築物の外壁の一部又は全面に塗膜防水材を施すことにより、外壁からの漏水を防止する高耐久性工法として利用できる漏水防止工法を提供する。【解決手段】本発明の漏水防止工法は、建築物の外壁施工に際し、防水紙のジョイント部、或いはラス網又はステープル又はタッカー釘等の金属部品（金物）の使用箇所の一部又は全面に塗膜防水材を施すことを特徴とする。【選択図】図１
2011001691.tif 000002
【特許請求の範囲】
【請求項１】
建築物の外壁施工において、防水紙のジョイント部又は金属部品の使用箇所の一部又は全面に塗膜防水材を施すことを特徴とする漏水防止工法。
【請求項２】
塗膜防水材の塗布量は１００ｇ／ｍ2以上であることを特徴とする請求項１に記載の漏水防止工法。
【請求項３】
ラス網施工後に、塗膜防水材を外壁全面又は一部に吹き付けることを特徴とする請求項１又は２に記載の漏水防止工法。
【請求項４】
塗膜防水材は、ゴムアスファルト系塗膜防水材であることを特徴とする請求項１〜３の何れか一項に記載の漏水防止工法。
【発明の詳細な説明】
【技術分野】
【０００１】
本発明は、建築物の外壁の一部又は全面に塗膜防水材を施すことにより、外壁からの漏水を防止する高耐久性工法として利用できる漏水防止工法に関する。
【背景技術】
【０００２】
建築物への水の侵入は、建築資材の劣化のみならず躯体の耐久性に関わる重大な懸念事項である。外壁における漏水の危険性の高い部位としては、窓などの開口部周囲や入隅である。従来の木造建築物の外壁では、軒の出が深く、窓の直上には庇が設置されており、通常の降雨時には窓に雨がかかりの無い作りであった。
しかし、近年では、軒の出が少なく、庇の無い建築物が増え、漏水の危険性が増加している。
【０００３】
建築物、特に木造住宅における外壁の防水方法は、アスファルトフェルト、透湿防水紙又は同等以上の防水性能を有す防水紙をタッカー針などにより躯体の上に貼り、開口部周りには、防水テープやシーリング材を併用し、躯体内部へ水が侵入する事を防いでいる。
また、外装材と防水層との間に通気層を設け、侵入した水を排出する方法も知られている。
【発明の開示】
【発明が解決しようとする課題】
【０００４】
防水紙の留め付けには前述の通りタッカー針を使用するケースが多く、このタッカー針により防水紙に穴を開けることになる。また、外装材特にラス系下地におけるモルタル直塗り工法の場合、防水紙の上にラス網をステープルで留め付ける事から多くの穴を開けることとなる。通常ラス網にモルタルを施工した場合、モルタルと防水紙が一体化され、モルタルにより保護されているため、防水紙に生じた穴は大きな問題にならない。また、防水紙の横つなぎ部の重ね合わせより水が侵入する場合が多く、開口部のサッシより侵入する水に対しては、現在サッシ周りのシーリング材に頼るほかなかった。
しかしながら、モルタルにひび割れが発生した場合や、金属部品（金物）との取り合いに不具合が生じるなどの理由で、壁体内に水が侵入した場合、モルタルと防水紙の間を水がつたい、ステープルなどで生じた防水紙の穴及び防水紙の縦つなぎ部或いはサッシ部より水が侵入しまうことがあった。
また、ラス系下地におけるモルタル塗り工法の耐久性は、モルタルを躯体に留め付けるラス、ステープルといった金属部品（金物）の耐久性に左右される。これら金属部品（金物）をモルタルのアルカリで保護するのがラス系下地におけるモルタル塗り工法であるが、モルタルの吸水乾燥収縮歪みや、施工の良否、構造躯体の動きにより生じたひび割れ或いはモルタルの中性化により金物がアルカリの保護下におかれなくなった場合、金属部品（金物）の腐食が起こりやすくなり、モルタル外壁の耐久性が低下するものであった。
【０００５】
そこで、本発明は、上記問題点を解消でき、長期間に亘ってラス網、ステープル、タッカー釘等の金属部品を保護し、防水紙のジョイントより雨水の浸入を防ぎ、さらに開口部周りは特に重複防水できる漏水防止工法を提案することを目的とする。
【課題を解決するための手段】
【０００６】
本発明は、上記に鑑み提案されたもので、建築物の外壁施工において、防水紙のジョイント部又はラス網又はステープル又はタッカー釘等の金属部品（金物）の使用箇所の一部又は全面に塗膜防水材を施すことを特徴とする漏水防止工法に関するものである。
【０００７】
また、本発明は、前記漏水防止工法において、塗膜防水材の塗布量は１００ｇ／ｍ2以上であることを特徴とする漏水防止工法も提案する。
【０００８】
また、本発明は、前記漏水防止工法において、ラス網施工後に、塗膜防水材を外壁全面又は一部に吹き付けることを特徴とする漏水防止工法も提案する。
【０００９】
さらに、本発明は、前記漏水防止工法において、塗膜防水材は、ゴムアスファルト系塗膜防水材であることを特徴とする漏水防止工法も提案する。
【発明の効果】
【００１０】
本発明の漏水防止工法は、各種の外壁施工において、建築物の外壁施工に際し、防水紙のジョイント部、或いはラス網又はステープル又はタッカー釘等の金属部品（金物）の使用箇所の一部又は全面に塗膜防水材を施すことにより、例えば非通気、通気工法におけるラス網施工後に、防水紙の継ぎ目やステープルの穴などからの漏水を防止でき、ひび割れや中性化に起因する金物の腐食を防止する高耐久性工法である。すなわち本発明における塗膜防水材は、接着材としても、またシール材としても腐食防止材としても機能するものである。その結果、本発明は、木造住宅の長期耐久性の向上にも寄与する。
【００１１】
また、塗膜防水材の塗布量が１００ｇ／ｍ2以上である場合、安定な防水塗膜が形成され、漏水に対する防止効果がより高いものとなる。
さらに、立ち上がり用として増粘材を前記塗膜防水材に添加してもよい。
【００１２】
また、ラス網施工後に、塗膜防水材を外壁全面又は一部に吹き付ける場合、本発明も最も典型的な仕様であり、従来は屋上防水や床面防水に用いられていた塗膜防水を利用することにより、前述の格別の効果を奏するものである。
【００１３】
さらに、塗膜防水材として、ゴムアスファルト系塗膜防水材を用いる場合、モルタルとの相性が良く、施工時の臭気が少なく、さらにはラス・防水紙への絡みが良い材料として好適に用いることができる。
【図面の簡単な説明】
【００１４】
【図１】実施例２にて使用した透水試験体を示す説明図である。
【図２】本発明において施工箇所を示す斜視図である。
【図３】本発明において塗膜防水材を塗布した外壁を示す斜視図である。
【図４】本発明において塗膜防水材を塗布する一例を模式的に示す断面図である。
【発明を実施するための形態】
【００１５】
本発明が適用される外壁施工としては、例えば非通気、通気工法に限定されるものではなく、ラス網又はステープル又はタッカー釘等の金属部品（金物）を使用する全ての施工に適用することができる。
【００１６】
また、本発明に使用する塗膜防水材としては、ウレタン系、アスファルト系、ポリマーセメントモルタル系があり、いずれも使用することができる。中でもゴムアスファルト系塗膜防水材は、モルタルとの相性が良く、施工時の臭気が少なく、ラス・防水紙への絡みが良い材料として好適に用いることができる。
さらに、その施工手段についても特に限定するものではなく、例えばスプレー等による吹き付け塗工でも、刷毛等による塗り付け塗工でもよい。
【００１７】
また、前記塗膜防水材の塗布量は、１００ｇ／ｍ2以上であることが望ましく、安定な防水塗膜が形成され、漏水に対する防止効果がより高いものとなる。例えばアクリル系塗布防水材などでは、造膜性が低いため、十分な防水塗膜を形成できない。
【実施例１】
【００１８】
後述する施工例１〜３における施工手順を示す。
なお、本発明は、施工例に制限されるものではない。
１．防水紙の貼り付け
タッカー釘を使用した。具体的には、ガンタッカーを使用し、マックス（株）製タッカー針「マックスステープルＴ３−１０ＭＢ」で留め付けた。
２．ラスの取り付け
ステープルを使用した。具体的には、（株）ニッケンビルド製ＷラスをＭＡＸ（株）製マックスステープル７１６Ｍで留め付けた  
３．現場養生
窓、水切り、庇などの塗膜防水材の飛び散るおそれの有る部分を養生テープで覆った。４．塗膜防水剤の塗布
（株）日本セメント防水製作所製一液性ゴムアスファルト系塗膜防水材「ガスファルト」（比重：１．０）を使用した。その際、立ち上がり用として増粘材を１００ｇ／１８ｋｇ添加した。スプレーガンを使用して吹き付けた。
【００１９】
〔施工例１〕
平成２０年１２月３日  神奈川県横浜市金沢区  木造平屋軸組造３０ｍ2施工
防水紙としては大倉工業（株）製「透湿防水シートナノバリア」を使用した。
スプレーガンにより、ゴムアスファルト系塗膜防水材を塗布したところ、その塗布量は１００〜２００ｇ／ｍ2であった。
測定値１  １１２ｇ
測定値２  １２０ｇ
測定値３  ２００ｇ
塗布状況は、塗膜防水材を霧状に噴霧する事ができ、均一な膜を形成する事が出来た。
防水紙のジョイント部及び開口部周りの塗布も良く散水試験を行ったが、中に水が侵入しなかった。塗膜防水材乾燥後、富士川建材工業（株）製「ラスモル」を１５ｍｍ厚塗りつけた。特に異常は見られなかった。６ヶ月経過したがひび割れ漏水の事実はなかった。
【００２０】
〔施工例２〕
平成２１年３月１１日  神奈川県横浜市磯子区  木造平屋軸組造１００ｍ2施工
防水紙としては富士川建材工業（株）の「富士川の透湿防水シートＳ」を使用した。
スプレーガンにより、ゴムアスファルト系塗膜防水材を塗布したところ、その塗布量は１００〜２００ｇ／ｍ2であった。
測定値１  １４０ｇ
測定値２  １６３ｇ
測定値３  １２６ｇ
塗布状況は、塗膜防水材を霧状に噴霧する事ができ、均一な膜を形成する事が出来た。
防水紙のジョイント部及び開口部周りの塗布も良く散水試験を行ったが中に水が侵入しなかった。塗膜防水材乾燥後、富士川建材工業（株）製「ラスモル」を１５ｍｍ厚塗りつけた。特に異常は見られなかった。３ヶ月経過したがひび割れ漏水の事実はなかった。
【００２１】
〔施工例３〕
平成２１年４月５日  神奈川県横浜市中央区  木造平屋軸組造１５０ｍ2施工
防水紙としては大倉工業（株）製「透湿防水シートナノバリア」を使用した。
スプレーガンにより、ゴムアスファルト系塗膜防水材を塗布したところ、その塗布量は１００〜２００ｇ／ｍ2であった。
測定値１  １２０ｇ
測定値２  １２２ｇ
測定値３  １０９ｇ
塗布状況は、塗膜防水材を霧状に噴霧する事ができ、均一な膜を形成する事が出来た。
防水紙のジョイント部及び開口部周りの塗布も良く散水試験を行ったが中に水が侵入しなかった。塗膜防水材乾燥後、富士川建材工業（株）製「ラスモル」を１５ｍｍ厚塗りつけた。特に異常は見られなかった。２ヶ月経過したがひび割れ漏水の事実はなかった。
【００２２】
〔比較施工例１〕・・・前記塗膜防水材の代わりにアクリルエマルジョンを用いた例
平成２１年４月２０日  神奈川県横浜市港南区  木造平屋軸組造１２０ｍ2施工
大倉工業（株）製防水紙「透湿防水シートナノバリア」を、ガンタッカーを使用し、マックス（株）製タッカー針「マックスステープルＴ３−１０ＭＢ」で留め付けた。ラスは（株）ニッケンビルド製ＷラスをＭＡＸ（株）製マックスステープル７１６Ｍで留め付けた。窓、水切り、庇などのエマルジョンの飛び散るおそれの有る部分については養生テープで覆った。
昭和高分子（株）製アクリルエマルジョン「ポリゾールＡＰ５５９５」（比重：１．０）をスプレーガンで吹き付けたところ、その塗布量は８０〜１００ｇ／ｍ2であった。
測定値１  １００ｇ
測定値２    ８５ｇ
塗布状況は、アクリルエマルジョンを霧状に噴霧する事ができ、均一な膜を形成する事が出来た。アクリルエマルジョン乾燥後、防水紙のジョイント部及び開口部周りの塗布も良く散水試験を行ったが中に水が侵入しなかった。富士川建材工業（株）製「ラスモル」を１５ｍｍ厚塗りつけたところ、アクリルエマルジョンの膜とモルタルのつきが悪く、モルタルがずれると言う現象がおきた。約２ヶ月経過したが、ひび割れ漏水の事実はなかった。
【００２３】
〔比較施工例２〕・・・前記塗膜防水材の代わりに樹脂モルタルを用いた例
平成２１年３月１９日  神奈川県横浜市磯子区  木造平屋軸組造８０ｍ2施工
大倉工業（株）製防水紙「透湿防水シートナノバリア」を、ガンタッカーを使用し、マックス（株）製タッカー針「マックスステープルＴ３−１０ＭＢ」で留め付けた。ラスは（株）ニッケンビルド製ＷラスをＭＡＸ（株）製マックスステープル７１６Ｍで留め付けた。窓、水切り、庇などの樹脂モルタルの飛び散るおそれの有る部分については養生テープで覆った。
富士川建材工業（株）製樹脂モルタル「樹脂モル」（比重：１．４５）をスプレーガンで吹き付けたところ、その塗布量は３００〜５００ｇ／ｍ2であった。
測定値１  ３５３ｇ
測定値２  ４９７ｇ
測定値３  ３２１ｇ
塗布状況は、吹き付けた樹脂モルタルのラスへの絡みが多く、防水紙に均一に吹き付ける事は困難であり、骨材の跳ね返りが多かった。刷毛で施工することは可能であったが、施工性が悪く、時間がかかった。樹脂モルタル乾燥後、防水紙のジョイント部及び開口部周りの塗布も良く散水試験を行ったところ、防水紙の縦ジョイントから中に水が少量侵入したが開口部周りからの侵入はなかった。富士川建材工業（株）製「ラスモル」を１５ｍｍ厚塗りつけたところ、特に異常は見られなかった。３ヶ月経過したがひび割れ漏水の事実はなかった。
【実施例２】
【００２４】
本発明の漏水防止工法の透水防止試験を、ＪＩＳ  Ａ  ６９０９透水試験Ｂ法に基づいておこなった。試験体は、構造用合板にアスファルトフェルト４３０を、ステープル７１６Ｍにより固定したものに各種の塗膜防水材を塗布したもの（表１中には「ステープル有り」と記載）と、防水紙のジョイント部分を作製し、各種の塗膜防水材を塗布したもの（表１中には「ジョイント部分」と記載）を、図１に示すように透水試験器具を、シリコーンシーリング材によって止め付け、４８時間以上放置した後、２０±２℃の水を試験体の表面から、高さ２５０ｍｍまで入れ、１時間、３時間、６時間及び２４時間後の水の減水量を調べた。
なお、使用した塗膜防水材は、以下の通りである。
・ゴムアスファルト系塗膜防水材；（株）日本セメント防水製作所製一液性ゴムアスファルト系塗膜防水材「ガスファルト」（比重：１．０）
・ウレタン系塗膜防水材；田島ルーフィング（株）ウレタン系塗膜防水材「オルタック」（比重：１．２）
・ポリマーセメント系塗膜防水材；（株）日本セメント防水製作所製ポリマーセメント系塗膜防水材「水和王」（比重：１．３）
【００２５】
【表１】
2011001691.tif 000003
【００２６】
表１から明らかなように、本工法は防水紙のジョイント部分を塗膜防水材によりシール（接着）することができ、またステープルにより防水紙に開いた穴を塗膜防水材にて塞ぐことができることが確認された。
また、塗布防水材の塗布量は、前記表１より１００ｇ／ｍ2以上が望ましいことが確認された。
【図１】
2011001691.tif 000004
【図２】
2011001691.tif 000005
【図３】
2011001691.tif 000006
【図４】
2011001691.tif 000007